(57)【要約】【課題】網目シートを台金に一層又は多層に巻付けて成型するか、網目円板を複数枚積層して成型された砥石円板の外周に砥粒を固着したフラット研削砥石と、この製造方法に係り、特に、砥粒を外周周辺に格子状の隙間を合理的手段により形成して固着する新規技術を図った。【解決手段】  台金１の外周面１Ａに網目シート２を一層又は多層に巻付けられており、上記網目シートの外周面２Ａに台金の軸芯方向Ｏに格子状の隙間Ｘを一定の間隔で間欠的にダイヤ，ＣＢＮ電着砥粒又はＷＡ、ＧＣ砥粒等を電着又は溶着（総称して固着と言う）させたフラット研削砥石１０である。【選択図】図１
2018051747.tif 000002
【特許請求の範囲】
【請求項１】
台金の外周面に網目シートを一層又は多層に巻付けられており、上記網目シートの外周面に台金の軸芯方向に格子状の隙間を一定の間隔で間欠的にダイヤ，ＣＢＮ電着砥粒又はＷＡ、ＧＣ砥粒等を固着させたことを特徴とするフラット研削砥石。
【請求項２】
網目シートを円板状に成型された網目円板は、一層又は多層に積層された円板積層体であり、上記円板積層体の外周面に台金の軸芯方向に格子状の隙間Ｘを一定の間隔で間欠的にダイヤ，ＣＢＮ電着砥粒又はＷＡ、ＧＣ砥粒等を固着させたことを特徴とするフラット研削砥石。
【請求項３】
上記請求項１又は２記載の研削砥石において、網目シート又は網目円板は、鉄系金属，非鉄，石油系繊維，植物系繊維，炭素繊維，セルロースナノファイバー，不織布等の何れか又は混合から成る繊維を織った網又は不織の網目のシートであることを特徴とするフラット研削砥石。
【請求項４】
上記請求項１記載のフラット研削砥石において、台金の外周に一層又は多層に網目シートを巻き付ける巻付工程と、全て電気絶縁質からなる治具の円形基板に直立させた中心軸に台金を嵌合する装着工程と、上記台金外周で網目シートの外周面を上記円形基板の外周上面に相互に格子状の僅かな隙間を残して等間隔で環状に直立させた棒材により当接する当接工程と、上記円形基板に直立させた電気絶縁質の中心軸に保持円板をこの中心孔に嵌合するとともに該保持円板の外周縁面に開けた多数の係合孔に上記棒材の上端（自由端）を係合させ、中心軸の上端螺子部にナットを螺合して締結するセットアップ工程と、上記網目シートの外周面に棒材が存在しない隙間に砥粒を固着させる砥粒固着工程と、ナットの緩めで保持円板を開放して台金の外周網目シートに砥粒を固着して形成したフラット研削砥石を治具から離脱させる離脱工程と、からなることを特徴とするフラット研削砥石の製造方法。
【請求項５】
上記請求項２記載のフラット研削砥石において、網目シートを円板状に切断成型した網目円板を積層して円板積層体とする積層工程と、全て電気絶縁質からなる治具の円形基板に直立させた中心軸に上記円板積層体を嵌合する装着工程と、上記円板積層体の外周面を上記円形基板の外周上面に相互に格子状の僅かな隙間を残して等間隔に環状に直立させた棒材で当接する当接工程と、上記円形基板に直立させた電気絶縁質の中心軸に保持円板の中心孔を嵌合するとともに該保持円板の外周縁面に開けた多数の係合孔に上記棒材の上端（自由端）を係合させ、中心軸の上端螺子部にナットを螺合して締結するセットアップ工程と、上記円板積層体の外周面に棒材が存在しない隙間に砥粒を固着させる砥粒固着工程と、ナットの緩めで保持円板を開放して円板積層体の外周に砥粒を固着して形成したフラット研削砥石を治具から離脱させる離脱工程と、からなることを特徴とするフラット研削砥石の製造方法。
【発明の詳細な説明】
【技術分野】
【０００１】  本発明は、網目シート又は網目円板は、鉄系金属，非鉄，石油系繊維，植物系繊維，炭素繊維，セルロースナノファイバー，不織布等の網目シートを台金に一層又は多層に巻付けて成型するか、網目円板を一層又は複数枚積層して成型された砥石円板となし、上記外周に砥粒を固着したフラット研削砥石であり、且つこの製造方法に係り、特に、各種砥粒を砥石外周面に格子状の隙間を合理的手段により形成させたフラット研削砥石とこの製造方法に関する。
【背景技術】
【０００２】  近年、金網体や繊維布や不織布他の網目シートを円板に形状し、この外周面に電着他の公知の固着手段により各種砥粒を固着させた研削砥石が提供されている。一枚構成の研削砥石による薄板切断用から、複数枚を積層して幅広な研削砥石としてワークの平面研削を行うフラット砥石。更に、金網体や繊維布や不織布他のシートをカップ状体とし、この先端円周に固着させた砥粒により板材の穴明け研削砥石として提供されている。上記各砥石は、金網体や繊維布や不織布他のシートを基体（骨組体）としているから、金網体や繊維布を構成する網目穴を介し、クーラント液（冷却液）を砥石内に介して砥粒まで供給できるメリットがある。【０００３】  以下、上記金網体や繊維布や不織布他のシート体による研削砥石が多数提供されているが、その一つの公知例を説明する。
研削工具において、砥粒の保持力を高め、耐用寿命を増大し、且つ切削屑の排除を良好にし、高精度の加工を高速度に行えるよう改良したものがある。より具体的には、炭素、ガラス、セラミックス、熱硬化性樹脂、金属等の繊維を、織、編、もしくは不織により多層に多孔質に形成したチューブ１に、多孔質の穴の中から表面にかけて砥粒２を固着する。固着は電気メッキ、無電解メッキとか、ＰＶＤ、ＣＶＤの気相メッキ、レーザー溶着による。この砥粒２を固着したチューブ１より成る研削部材をシャンク３に固定して取付け、シャンク３には中心軸に冷却液の供給孔３ａとチューブ１の嵌合部分に開口３ｂが形成され、多孔質チューブの穴１ａから冷却液の噴出ができるようにして成るものでがある（例えば、特許文献１参照。）。【０００４】
【先行技術文献】
【特許文献】
【０００５】
【特許文献１】  特開平５−２０８３７１号公報
【発明の概要】
【発明が解決しようとする課題】
【０００６】  上記特開平５−２０８３７１号公報における研削工具は、炭素、ガラス、セラミックス、熱硬化性樹脂、金属等の繊維を、織、編、もしくは不織により多層に多孔質に形成したチューブ１に、多孔質の穴の中から表面にかけて砥粒２を固着する。これにより、砥粒２を固着したチューブ１より成る研削部材をシャンク３に固定して取付け、シャンク３には中心軸に冷却液の供給孔３ａとチューブ１の嵌合部分に開口３ｂが形成され、多孔質チューブの穴１ａから冷却液の噴出ができる。然し乍ら、砥石外周面は多孔質の穴の中から表面にかけて砥粒２が固着されているから狭い隙間の穴となり、短期間の間に穴の目詰まりを起こしてしまい、初期の冷却液の噴出が維持できなくなると言う、問題点が指摘される。【０００７】  また、ねじ棒（先端を砥石の台金の様に外径を太くした棒状体）の先端に、ナイロン樹脂を嵌め込みこのナイロン樹脂の外周に多孔質の砥粒を焼結固着させたステック状砥石が提供されている。このような砥石のねじ棒の中心孔から冷却液を供給しても、短期間の間に穴の目詰まりを起こしてしまい、初期の冷却液の噴出が維持できなくなると言う、問題点が指摘される。【０００８】  本願発明者は、上記の如く多孔質の環状砥石等々が持つ問題点に鑑みてなされた。即ち、網目シート又は網目円板は、鉄系金属，非鉄，石油系繊維，植物系繊維，炭素繊維，セルロースナノファイバー，不織布等の網目シートを台金に一層又は多層に巻付けて成型するか、網目円板を複数枚積層して成型された砥石円板に対して、上記砥石外周に砥粒を固着したフラット研削砥石としたものであり、且つこの製造方法に係り、特に、冷却液の噴出が安定して長期間維持できるように、砥粒を外周周辺に格子状の隙間を合理的手段により形成して固着する砥粒固着したフラット研削砥石とこの製造方法を研究開発した。【０００９】
【課題を解決するための手段】
【００１０】  上記目的を達成する請求項１のフラット研削砥石は、台金の外周面に網目シートを一層又は多層に巻付けられており、上記網目シートの外周面に台金の軸芯方向に格子状の隙間Ｘを一定の間隔で間欠的にダイヤ，ＣＢＮ電着砥粒又はＷＡ、ＧＣ砥粒等を固着させたことを特徴とする。【００１１】  請求項２記載のフラット研削砥石は、網目シートを円板状に成型された網目円板は、一層又は多層に積層された円板積層体であり、上記円板積層体の外周面に台金の軸芯方向に格子状の隙間Ｘを一定の間隔で間欠的にダイヤ，ＣＢＮ電着砥粒又はＷＡ、ＧＣ砥粒等を固着させたことを特徴とする。【００１２】  請求項３記載のフラット研削砥石は、上記請求項１又は２記載の研削砥石において、網目シート又は網目円板は、鉄系金属，非鉄，石油系繊維，植物系繊維，炭素繊維，セルロースナノファイバー，不織布等の何れか又は混合から成る繊維を織った網又は不織の網目のシートであることを特徴とする。【００１３】  請求項４記載のフラット研削砥石の製造方法は、上記請求項１記載のフラット研削砥石において、台金の外周に一層又は多層に網目シートを巻き付ける巻付工程と、全て電気絶縁質からなる治具の円形基板に直立させた中心軸に台金を嵌合する装着工程と、上記台金外周で網目シートの外周面を上記円形基板の外周上面に相互に格子状の僅かな隙間を残して等間隔で環状に直立させた棒材により当接する当接工程と、上記円形基板に直立させ中心軸に電気絶縁質の保持円板をこの中心孔に嵌合するとともに該保持円板の外周縁面に開けた多数の係合孔に上記棒材の上端（自由端）を係合させ、中心軸の上端螺子部にナットを螺合して締結するセットアップ工程と、上記網目シートの外周面に棒材が存在しない隙間に砥粒を固着させる砥粒固着工程と、ナットの緩めで保持円板を開放して台金の外周網目シートに砥粒を固着して形成したフラット研削砥石を治具から離脱させる離脱工程と、からなることを特徴とする。【００１４】  請求項５のフラット研削砥石の製造方法は、上記請求項２記載のフラット研削砥石において、網目シートを円板状に切断成型した網目円板を積層して円板積層体とする積層工程と、全て電気絶縁質からなる治具の円形基板に直立させた中心軸に上記円板積層体を嵌合する装着工程と、上記円板積層体の外周面を上記円形基板の外周上面に相互に格子状の僅かな隙間を残して等間隔に環状に直立させた棒材で当接する当接工程と、上記円形基板に直立させ中心軸に保持円板の中心孔を嵌合するとともに該保持円板の外周縁面に開けた多数の係合孔に上記棒材の上端（自由端）を係合させ、中心軸の上端螺子部にナットを螺合して締結するセットアップ工程と、上記円板積層体の外周面に棒材が存在しない隙間に砥粒を固着させる砥粒固着工程と、ナットの緩めで保持円板を開放して円板積層体の外周に砥粒を固着して形成したフラット研削砥石を円形基板と棒材とから離脱させる離脱工程と、からなることを特徴とする
【発明の効果】
【００１５】  請求項１のフラット研削砥石は、台金の外周面に網目シートを一層又は多層に巻付け、上記網目シートの外周面に台金の軸芯方向に格子状の隙間Ｘを一定の間隔で間欠的にダイヤ，ＣＢＮ電着砥粒又はＷＡ、ＧＣ砥粒等を電着又は溶着（総称して固着と言う）させたから、従来の網目砥石と比べて、必要にして最少限の網目シートと必要にして最少限の砥粒となり、低コスト化が図られるとともに、砥石内の研削液は、網目シート外周面が格子状の間欠的な砥粒の無い領域から外部へ流動抵抗無く浸透しやすく、外部加工点に円滑に長期間に渡り安定して供給され、研削焼けを大幅に防止出来る。【００１６】  また、請求項２のフラット研削砥石は、網目シートを円板状に成型された網目円板となる砥石円板は、一層又は多層に積層された円板積層体であり、上記円板積層体の外周面に台金の軸芯方向に格子状の隙間Ｘを一定の間隔で間欠的にダイヤ，ＣＢＮ電着砥粒又はＷＡ、ＧＣ砥粒等を電着又は溶着（総称して固着と言う）させたから、従来の網目砥石と比べて、台金不要となって砥石の軽量化が図られる。更に、必要にして最少限の網目シートと必要にして最少限の砥粒となり、低コスト化が図られるとともに、砥石内の研削液は、網目シート外周面が格子状の間欠的な砥粒の無い領域から外部へ流動抵抗無く浸透しやすく、外部加工点に円滑に長期間に渡り安定して供給され、研削焼けを大幅に防止出来る。【００１７】  更に、請求項３のフラット研削砥石は、上記請求項１又は２記載の研削砥石において、網目シート又は網目円板は、鉄系金属，非鉄，石油系繊維，植物系繊維，炭素繊維，セルロースナノファイバー，不織布等の何れか又は混合から成る繊維を織った網又は不織の網目のシートとしたから、砥石の素材の制限がなく、砥石の製造コストの低廉化が可能の他、網目シートやこれを網目円板とする加工が容易となり、砥石製作の簡易化にも寄与する。【００１８】  請求項４記載のフラット研削砥石の製造方法によると、上記請求項１記載のフラット研削砥石において、台金の外周に一層又は多層に網目シートを巻き付けたフラット研削砥石の製作は、網目シートの外周面には複数の棒材間に隙間を開けて当接するから、網目シートの外周面には確実且つ正確な格子状の隙間を形成しつつこの隙間だけに砥粒を電着又は溶着させられる。これにより、従来のように絶縁体で電着等の不要箇所をマスク掛けとその除去作業が無くなる。即ち、治具は離型剤が不要で電着後にフラット研削砥石が治具から分離しやすく砥石の製造時間が短縮されるとともに、治具が繰返し使用できるから低廉化が可能の他、網目シートの加工が容易となり、砥石製作の簡易化に寄与する。【００１９】  更に、上記請求項５のフラット研削砥石の製造方法によると、上記請求項２記載のフラット研削砥石において、網目シートを円板状に成型して網目円板とし、これを一層又は多層に積層された円板積層体による方法であるから、円板積層体の外周面には複数の棒材間に隙間を開けて当接するから、網目シートの外周面には確実且つ正確な格子状の隙間を形成しつつこの隙間だけに砥粒を電着又は溶着（総称して固着と言う）させられる。これにより、従来のように絶縁体で電着の不要箇所をマスク掛けとその除��作業が無くなる。即ち、治具は離型剤が不要で電着後にフラット研削砥石が治具から分離しやすく砥石の製造時間が短縮されるとともに、治具が繰返し使用できるから低廉化が可能の他、網目シートから円板積層体への加工が容易となり、砥石製作の簡易化に寄与する。【００２０】  更に、請求項２のフラット研削砥石は、網目シートを円板状に成型された網目円板となる砥石円板は、一層又は多層に積層された円板積層体であるから、網目円板を一層とすれば、ダイシングソーのように板の切断用砥石となり、また、少な目の多層とした円板積層体とすれば、左右に撓む丸鋸として薄板の曲線切断も可能である。更に、網目円板を厚い多層の円板積層体とすれば平面研削砥石の他に、網目円板の外周面を刃具により凸面，凹面、テーパー面，テーパー半球面，鋸刃形状、アンギュラ形状他の任意形状に成形加工が可能であり、フラット研削砥石の多様性が発揮される。
【図面の簡単な説明】
【００２１】
【図１】  本発明の第１及び第２実施の形態を示し、各フラット研削砥石の製造斜視図である。
【図２】  本発明の各フラット研削砥石の治具の側面図である。
【図３】  本発明の第３実施の形態を示し、フラット研削砥石の製造工程図である。
【図４】  本発明の第３実施の形態を示し、フラット研削砥石のフローチャート図である。
【図５】  本発明の第４実施の形態を示し、フラット研削砥石のフローチャート図である。
【図６】  本発明の第３と第４実施のフラット研削砥石の砥粒の電着工程図である。
【図７】  本発明のフラット研削砥石による冷却液の噴射作用図である。
【図８】  フラット研削砥石の砥粒の電着作用図である。
【発明を実施するための形態】
【００２２】  以下、図１〜図８により、本発明のフラット研削砥石とこの製造方法を順次に説明する。
【実施例】
【００２３】  先ず、図１において、本発明の第１実施及び第２実施の形態の各フラット研削砥石１０，２０の構成と製作手順を説明する。先ず、網目シート２を台金１の外周面１Ａに巻付けたフラット研削砥石１０は、網目シート２を台金１の外周面１Ａに一層又は多層に巻付けられる。そして、上記網目シート２の外周面２Ａには、台金１の軸芯方向Ｏに格子状の隙間Ｘを一定の間隔で間欠的にダイヤ，ＣＢＮ電着砥粒又はＷＡ、ＧＣ砥粒等４を電着又は溶着（総称して固着と言う）させた構成である。【００２４】  また、フラット研削砥石２０の構成は、網目シート２を円板状に成型された網目円板２０Ａとした砥石円板２０Ｂは、一層又は多層に積層された円板積層体２０Ｃであり、上記円板積層体の外周面２０Ｄにこの軸芯方向Ｏに格子状の隙間Ｘを一定の間隔で間欠的にダイヤ，ＣＢＮ電着砥粒又はＷＡ、ＧＣ砥粒等４を電着又は溶着（総称して固着と言う）させた構成である。また、上記一層又は多層に積層された円板積層体２０Ｃは、両端面を把持するフランジ５，６により、１つのフラット研削砥石２０として形成されている。【００２５】  尚、上記研削砥石１０，２０において、網目シート２又は網目円板２０Ａは、繊維で織られたもので、繊維の素材は、鉄系金属，非鉄，石油系繊維，植物系繊維，炭素繊維，セルロースナノファイバー，不織布等の何れか又は混合から成る繊維を織った網又は不織の網目のシートである。そして、導電繊維の網には、超砥粒を電着し固定する。絶縁体繊維の網は、超砥粒を溶着、蒸着し固定する。電着ユニットとなる治具３０（図２に後記する）は、網目シート２又は網目円板２０Ａ以外を絶縁体（プラスチック、陶器、磁器）にするとマスクが不必要になる。【００２６】  上記本発明の第１実施の形態となる各フラット研削砥石１０によると、網目シート２を台金１の外周面１Ａに外周巻付けたフラット研削砥石１０は、網目シート２を台金１の外周面１Ａに一層又は多層に巻付けられる。そして、上記網目シート２の外周面２Ａには、台金１の軸芯方向Ｏに格子状の隙間Ｘを一定の間隔で間欠的にダイヤ，ＣＢＮ電着砥粒又はＷＡ、ＧＣ砥粒等４を電着又は溶着させている。これにより、従来の網目砥石と比べて、必要にして最少限の網目シート２と、必要にして最少限の砥粒４となり、低コスト化が図られる。更に、図７に示すように、工具ホルダＨに取付けられたフラット研削砥石１０又は２０内の研削液Ｃは、外周面２Ａ、２０Ｄが格子状の間欠的な砥粒４の無い隙間Ｘの領域から外部へ浸透する。これで、フラット研削砥石１０内の研削液Ｃは、外部加工点に円滑に長期間に渡り目詰まりすることなく安定して供給され、研削液Ｃの不足による研削焼けを大幅に防止出来る。【００２７】  また、上記本発明の第２実施の形態となる各フラット研削砥石２０によると、フラット研削砥石は網目シート２を円板状に成型された網目円板となる砥石円板は、一層又は多層に積層された円板積層体２０Ｃであり、上記円板積層体の外周面に台金の軸芯方向に格子状の隙間Ｘを一定の間隔での間欠的にダイヤ，ＣＢＮ電着砥粒又はＷＡ、ＧＣ砥粒等を電着又は溶着させたから、従来の網目砥石と比べて、台金不要となって砥石の軽量化が図られる。更に、必要にして��少限の網目シートと必要にして最少限の砥粒となり、低コスト化が図られる。更に、図８に示すように、フラット研削砥石２０内の研削液Ｃは、円板積層体の外周面２０Ｄが格子状の間欠的な砥粒の無い隙間Ｘの領域から外部へ浸透する。これで、フラット研削砥石２０内の研削液Ｃは、外部加工点に円滑に長期間に渡り目詰まりすることなく安定して供給され、研削液Ｃの不足による研削焼けを大幅に防止出来る。【００２８】  次に、図２〜図４と図６で、上記フラット研削砥石１０の製造方法を説明する。
先す、フラット研削砥石１０の外周面となる台金１の軸芯方向Ｏに格子状の隙間Ｘを一定の間隔で間欠的に砥粒等４を電着又は溶着させるのに使用される治具３０は、図２に示すように電気絶縁質の絶縁体（プラスチック、陶器、磁器）からなり、ベースとなる円形基板４１とこれに直立させた中心軸４２、上記円形基板の外周上面には、棒材（ピン）４３を等間隔で環状に直立させる係合孔４４が開けられている。上記中心軸４２はねじ棒であり、これに網目シート２を巻付けた台金１を嵌入される。上記円形基板の外周上面の棒材（ピン）４３により、外周網目シート２を外側から保持する。更に、中心軸４２のねじ棒に電気絶縁質の保持円板（押さえプレート）４５を嵌め込み、中心軸４２の上端螺子部４２Ａにナット４６を螺合させてフラット研削砥石１０を治具３０内にセットアップする機能を備えている。【００２９】  続いて、図１、図３〜図６により、第３実施の形態となるフラット研削砥石１０の製造方法を説明する。先ず、図１のように、台金１の外周１Ａに一層又は所定外径の多層に網目シート２を巻き付ける巻付工程（ａ）を行う。次に、図３（ａ）のように、電気絶縁質の治具４０となる円形基板４１に直立させた中心軸４２に台金を嵌合する装着工程（ｂ）を行う。図３（ｂ）のように、上記台金外周１Ａで網目シート２の外周面２Ａを上記円形基板４１の外周上面に相互に格子状の僅かな隙間Ｘを残して等間隔で環状に直立させる棒材（ピン）４３により順次当接する当接工程（ｃ）を行う。【００３０】  続いて、図３（ｃ）のように、上記円形基板４１に直立させた中心軸４２に電気絶縁質の保持円板４５をこの中心孔４５Ａを嵌合するとともに該保持円板の外周縁面に開けた多数の係合孔ｈに上記棒材４３の上端（自由端）を係合させ、中心軸４２の上端螺子部４２Ａにナット４６を螺合して締結するセットアップ工程（ｄ）を行う。次に、図６に示すように、上記網目シート２の外周面２Ａに棒材４３が存在しない隙間Ｘに砥粒４を電着又は溶着させる砥粒固着工程（ｅ）を行う。即ち、電着法（電解法又は科学メッキ法）は、図６（ｅ）に見るように、電気分解容器５０に治具３０と砥粒４とを入れて電気分解し、図６（ｇ）に見るように、外部に露出した網目シート２の外周面２Ａのみが、格子状にダイヤ，ＣＢＮ等を電着して電着超砥粒４を形成する。即ち、図８に示すように、電着法（電解法）によると、網目シート２の外周面２Ａ又は円板積層体２０Ｃの外周面２０Ｄに絶縁質の棒材４３を当接していると、プラス電極Ｐの砥粒４がマイナス電極Ｕ側の外周面２Ａ又は円板積層体２０Ｃに電解液Ｅを介して電流が流れて棒材４３が存在しない隙間Ｘに砥粒４を電着させる。【００３１】  最後に、図３（ｄ）において、逆操作を行う。即ち、ナット４６の緩めで保持円板４５を開放して台金１の外周網目シート２に砥粒４を固着して形成したフラット研削砥石１０を、円形基板４１と棒材４３から離脱させる離脱工程（ｆ）を行う。以上の工程により、図６（ｇ）のように、フラット研削砥石１０が製造される。【００３２】  続いて、図１、図５、図６により、第４実施の形態となるフラット研削砥石２０の製造方法を説明する。先ず、図１のように、網目シート２を円板状に成型���れた網目円板２０Ａとした砥石円板２０Ｂは、一層又は多層に積層された円板積層体２０Ｃであり、上記円板積層体の外周面２０Ｄにこの軸芯方向Ｏに格子状の隙間Ｘを一定の間隔で間欠的にダイヤ，ＣＢＮ電着砥粒又はＷＡ、ＧＣ砥粒等４を電着又は溶着（総称して固着と言う）させた構成である。また、上記一層の網目円板２０Ａだけで両端面をフランジ５，６により把持するタイプと、フラット研削砥石２１を多層に積層された円板積層体２０Ｃの両端面を把持するフランジ５，６により、１つのフラット研削砥石２０として形成されている。即ち、図１と図５の工程図に示すように、網目シート２を円板状に成型された網目円板２０Ａ又は砥石円板２０Ｂとする網目円板の形成工程（１）を行う。【００３３】  次に、砥石円板２０Ｂを一層又は多層に積層する円板積層体２０Ｃの積層工程（２）を行う。続いて、図２のように、電気絶縁質の治具４０となる円形基板４１に直立させた中心軸４２に網目円板２０Ａ又は円板積層体２０Ｃを嵌合する装着工程（３）を行う。次に、図３（ｃ）と同様に、図６の円板積層体２０Ｃに見るように、外周面２０Ｄを上記円形基板４１の外周上面に相互に格子状の僅かな隙間Ｘを残して等間隔で環状に直立させる棒材（ピン）４３により順次当接する当接工程（４）を行う。続いて、図３（ｃ）と同様に、上記円形基板４１に直立させた中心軸４２に電気絶縁質の保持円板４５をこの中心孔４５Ａを嵌合するとともに該保持円板の外周縁面に開けた多数の係合孔ｈに上記棒材４３の上端（自由端）を係合させ、中心軸４２の上端螺子部４２Ａにナット４６を螺合して締結するセットアップ工程（５）を行う。次に、図６に示すように、上記外周面２０Ｄに棒材４３が存在しない隙間Ｘに砥粒４を電着又は溶着させる砥粒固着工程（６）を行う。【００３４】  即ち、上記フラット研削砥石１０の製造方法と同様に、電着法（電解法又は科学メッキ法）は、図６（ｅ）に見るように、電気分解容器５０に治具３０と砥粒４と電解液Ｅを入れて電気分解し、図６（ｇ）に見るように、外部に露出した外周面２０Ｄのみが、格子状にダイヤ，ＣＢＮ等を電着して電着超砥粒４を形成する。最後に、図３（ｄ）と同様に、逆操作を行う。即ち、ナット４６の緩めで保持円板４５を開放して円板積層体２０Ｃの外周面２０Ｄに砥粒４を固着して形成したフラット研削砥石２０を、円形基板４１と棒材４３から離脱させる離脱工程（７）を行う。以上の工程により、図６（ｇ）のように、フラット研削砥石２０が製造される。【００３５】  本発明の第３と第４実施の形態となるフラット研削砥石１０、２０の製造方法によると、以下の作用と効果を呈する。
フラット研削砥石１０の製造方法によると、台金の外周に一層又は多層に網目シートを巻き付けたフラット研削砥石の製作は、網目シートの外周面に確実且つ正確な格子状の隙間を形成しつつ砥粒を電着又は溶着させられる。これにより、砥石の製造時間が短縮されるとともに低廉化が可能の他、網目シートの加工が容易となり、砥石製作の簡易化に寄与する。更に、フラット研削砥石１０の格子状の僅かな隙間Ｘからのクーラント液Ｃの噴出効率が高められ、これによる切粉の排出効率は、従来の砥石と比較して飛躍的に向上するメリットが得られる。【００３６】  更に、フラット研削砥石２０の製造方法によると、網目シートを円板状に成型して網目円板とし、これを一層又は多層に積層された円板積層体による方法であるから、円板積層体の外周面に確実且つ正確な格子状の隙間を形成しつつ砥粒を電着又は溶着させられる。これにより、砥石の製造時間が短縮されるとともに低廉化が可能の他、網目シートから円板積層体への加工が容易となり、砥石製作の簡易化に寄与する。更に、フラット研削砥石１０の格子状の僅かな隙間Ｘからのクーラント液Ｃの噴出効率が高められ、これによる切粉の排出効率は、従来の砥石と比較して飛躍的に向上するメリットが得られる。【００３７】  更に、第３と第４実施の形態となるフラット研削砥石１０、２０の効果を追記すれば、▲１▼砥石の回転中心から砥石の外周加工点に研削液が供給され、研削焼けを大幅に抑制する。▲２▼ノイズレスにより、内径研削、Ｒ凹部の研削、細溝研削に対して、研削液が確実に供給できる。▲３▼砥石の気泡に研削液が詰まらないから砥石の切れ味（研削効率）の長寿命化が実現できる。
【産業上の利用可能性】
【００３８】  本発明は、上記フラット研削砥石とこの製造方法に限定されず、丸鋸やシリコンウエハーを切断するダイシングソー及び穴開け用のカップ砥石等の広範囲にわたる実施形態にも適用される。
【符号の説明】
【００３９】    １            台金
１Ａ          外周面
２            網目シート
２Ａ          外周面
４            砥粒等
５，６        フランジ
１０，２０    フラット研削砥石
２０Ａ        網目円板
２０Ｂ        砥石円板
２０Ｃ        円板積層体
２０Ｄ        外周面
３０          治具
４１          円形基板
４２          中心軸
４２Ａ        螺子部
４３          棒材（ピン）
４５          保持円板（押さえプレート）
４６          ナット
５０          電気分解容器
Ｃ            研削液
Ｏ            軸芯方向
Ｅ            電解液
Ｘ            格子状の隙間０
（ａ）          巻付工程
（ｂ）          装着工程
（ｃ）          当接工程
（ｄ）          セットアップ工程
（ｅ）          砥粒固着工程
（ｆ）          離脱工程
（１）          形成工程
（２）          積層工程
（３）          装着工程
（４）          当接工程
（５）          セットアップ工程
（６）          砥粒固着工程
（７）          離脱工程
【図１】
2018051747.tif 000003
【図２】
2018051747.tif 000004
【図３】
2018051747.tif 000005
【図４】
2018051747.tif 000006
【図５】
2018051747.tif 000007
【図６】
2018051747.tif 000008
【図７】
2018051747.tif 000009
【図８】
2018051747.tif 000010
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
台金の外周面に網目シートが一層又は多層に巻付けられており、上記網目シートの外周面に台金の軸芯方向に格子状の隙間が一定の間隔で間欠的に設けられるようにダイヤ，ＣＢＮ電着砥粒又はＷＡ、ＧＣ砥粒等の砥粒を固着させたフラット研削砥石の製造方法であって、
台金の外周に一層又は多層に網目シートを巻き付ける巻付工程と、全て電気絶縁質からなる治具の円形基板に直立させた中心軸に台金を嵌合する装着工程と、上記台金外周で網目シートの外周面を上記円形基板の外周上面に相互に格子状の僅かな隙間を残して等間隔で環状に直立させた棒材で当接する当接工程と、上記円形基板に直立させた電気絶縁質の中心軸に保持円板をこの中心孔に嵌合するとともに該保持円板の外周縁面に開けた多数の係合孔に上記棒材の上端（自由端）を係合し、中心軸の上端螺子部にナットを螺合して締結するセットアップ工程と、上記網目シートの外周面に棒材が存在しない隙間に砥粒を固着する砥粒固着工程と、ナットの緩めで保持円板を開放して台金の外周網目シートに砥粒を固着して形成したフラット研削砥石を治具から離脱する離脱工程と、からなることを特徴とするフラット研削砥石の製造方法。
【請求項２】
網目シートが円板状に成型された網目円板は、一層又は多層に積層された円板積層体であり、上記円板積層体の外周面に当該円板積層体の軸芯方向に格子状の隙間が一定の間隔で間欠的に設けられるようにダイヤ，ＣＢＮ電着砥粒又はＷＡ、ＧＣ砥粒等の砥粒を固着させたフラット研削砥石の製造方法であって、
網目シートを円板状に切断成型した網目円板を積層して円板積層体とする積層工程と、全て電気絶縁質からなる治具の円形基板に直立させた中心軸に上記円板積層体を嵌合する装着工程と、上記円板積層体の外周面を上記円形基板の外周上面に相互に格子状の僅かな隙間を残して等間隔に環状に直立させた棒材で当接する当接工程と、上記円形基板に直立させた電気絶縁質の中心軸に保持円板の中心孔を嵌合するとともに該保持円板の外周縁面に開けた多数の係合孔に上記棒材の上端（自由端）を係合し、中心軸の上端螺子部にナットを螺合して締結するセットアップ工程と、上記円板積層体の外周面に棒材が存在しない隙間に砥粒を固着する砥粒固着工程と、ナットの緩めで保持円板を開放して円板積層体の外周に砥粒を固着して形成したフラット研削砥石を治具から離脱する離脱工程と、からなることを特徴とするフラット研削砥石の製造方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】請求項１記載のフラット研削砥石の製造方法は、台金の外周面に網目シートが一層又は多層に巻付けられており、上記網目シートの外周面に台金の軸芯方向に格子状の隙間が一定の間隔で間欠的に設けられるようにダイヤ，ＣＢＮ電着砥粒又はＷＡ、ＧＣ砥粒等の砥粒を固着させたフラット研削砥石の製造方法であって、台金の外周に一層又は多層に網目シートを巻き付ける巻付工程と、全て電気絶縁質からなる治具の円形基板に直立させた中心軸に台金を嵌合する装着工程と、上記台金外周で網目シートの外周面を上記円形基板の外周上面に相互に格子状の僅かな隙間を残して等間隔で環状に直立させた棒材で当接する当接工程と、上記円形基板に直立させた電気絶縁質の中心軸に保持円板をこの中心孔に嵌合するとともに該保持円板の外周縁面に開けた多数の係合孔に上記棒材の上端（自由端）を係合し、中心軸の上端螺子部にナットを螺合して締結するセットアップ工程と、上記網目シートの外周面に棒材が存在しない隙間に砥粒を固着する砥粒固着工程と、ナットの緩めで保持円板を開放して台金の外周網目シートに砥粒を固着して形成したフラット研削砥石を治具から離脱する離脱工程と、からなることを特徴とする。
【手続補正６】
【補正対象書類名】明細書
【補正対象項目名】００１４
【補正方法】変更
【補正の内容】
【００１４】請求項２記載のフラット研削砥石の製造方法は、網目シートが円板状に成型された網目円板は、一層又は多層に積層された円板積層体であり、上記円板積層体の外周面に当該円板積層体の軸芯方向に格子状の隙間が一定の間隔で間欠的に設けられるようにダイヤ，ＣＢＮ電着砥粒又はＷＡ、ＧＣ砥粒等の砥粒を固着させたフラット研削砥石の製造方法であって、網目シートを円板状に切断成型した網目円板を積層して円板積層体とする積層工程と、全て電気絶縁質からなる治具の円形基板に直立させた中心軸に上記円板積層体を嵌合する装着工程と、上記円板積層体の外周面を上記円形基板の外周上面に相互に格子状の僅かな隙間を残して等間隔に環状に直立させた棒材で当接する当接工程と、上記円形基板に直立させた電気絶縁質の中心軸に保持円板の中心孔を嵌合するとともに該保持円板の外周縁面に開けた多数の係合孔に上記棒材の上端（自由端）を係合し、中心軸の上端螺子部にナットを螺合して締結するセットアップ工程と、上記円板積層体の外周面に棒材が存在しない隙間に砥粒を固着する砥粒固着工程と、ナットの緩めで保持円板を開放して円板積層体の外周に砥粒を固着して形成したフラット研削砥石を治具から離脱する離脱工程と、からなることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】請求項１記載のフラット研削砥石の製造方法によると、台金の外周に一層又は多層に網目シートを巻き付けたフラット研削砥石の製作は、上記網目シートが複数の棒材間に隙間を開けて当接するから、網目シートの外周面には確実且つ正確な格子状の隙間を形成しつつこの隙間だけに砥粒が電着又は溶着できる。これにより、従来のように絶縁体で電着等の不要箇所をマスク掛けとその除去作業が無くなる。即ち、治具は離型剤が不要で、電着後にフラット研削砥石が治具から分離しやすく砥石の製造時間が短縮されるとともに、治具が繰返し使用できるから、低廉化が可能の他、網目シートの加工が容易となり、砥石製作の簡易化に寄与する。
【手続補正１１】
【補正対象書類名】明細書
【補正対象項目名】００１９
【補正方法】変更
【補正の内容】
【００１９】上記請求項２のフラット研削砥石の製造方法によると、網目シートを円板状に成型して網目円板とし、これを一層又は多層に積層された円板積層体による方法であるから、上記円板積層体の外周面には複数の棒材間に隙間を開けて当接するから、網目シートの外周面には確実且つ正確な格子状の隙間を形成しつつこの隙間だけに砥粒が電着又は溶着（総称して固着と言う）できる。これにより、従来のように絶縁体で電着の不要箇所をマスク掛けとその除去作業が無くなる。即ち、治具は離型剤が不要で、電着後にフラット研削砥石が治具から分離しやすく砥石の製造時間が短縮されるとともに、治具が繰返し使用できるから低廉化が可能の他、網目シートから円板積層体への加工が容易となり、砥石製作の簡易化に寄与する。
【手続補正１２】
【補正対象書類名】明細書
【補正対象項目名】００２０
【補正方法】削除
【補正の内容】